C 는 , 강의 강도 를 향상 시키 고 , 퀀칭성을 향상 시킴 으로써 베이 나이트 의 생 성 을 촉진 하 는 원소 이 다 . 상부 베이 나이트 변태 시 에 , 미 변태 오스테나이트 에 C 가 분배 됨 으로써 , 미 변태 오스테나이트 가 안정 화 한다 . 이 에 따라 , 권 취 후 의 냉각 에서 , 미 변태 오스테나이트 가 , 하부 베이 나이트 상 및 / 또는 템퍼링 마르텐 사이트 상 , 및 / 또는 마르텐 사이트 상 으로 변태 함 으로써 , 제 2 상 을 얻 을 수 있 다 . 그 때문 에 , 본 발명 에서 는 , C 함유량 을 0 . 04 ％ 이상 으로 할 필요 가 있 다 . 한편 , C 함유량 이 0 . 15 ％ 를 초과 하 면 , 제 2 상 이 증가 하 여 , 열연 강판 의 저온 인성 이 열화 한다 . 따라서 , C 함유량 은 0 . 04 ％ 이상 0 . 15 ％ 이하 로 한다 . 바람직 하 게 는 , C 함유량 은 0 . 04 ％ 이상 0 . 14 ％ 이하 이 다 . 보다 바람직 하 게 는 , C 함유량 은 0 . 04 ％ 이상 0 . 13 ％ 이하 이 다 . 더욱 바람직 하 게 는 0 . 05 ％ 이상 0 . 12 ％ 미만 이 다 .